(57)【特許請求の範囲】
【請求項１】
沃素と、沃素イオンを含むイオン性液体である沃素化合物とを含有する電解液において、
当該電解液の粘度を低下させる非イオン性の有機化合物を更に含有し、
前記沃素化合物とは別に、粘度５〜３０ｍＰａ・ｓのイオン性液体を更に含有し、当該イオン性液体が、エチルメチルイミダゾリウム  ビス（フルオロスルホニル）イミド、アリルメチルイミダゾリウム  ビス（トリフルオロメタンスルホニル）イミド又はエチルメチルイミダゾリウムテトラシアノボレートである、電解液。
【請求項２】
前記有機化合物の大気圧下における沸点が２２０℃以上である、請求項１に記載の電解液。
【請求項３】
前記有機化合物が、２官能ニトリル化合物、ポリエチレングリコールジアルキルエーテル及びフタル酸エステルからなる群から選択される少なくとも１つの化合物である、請求項１又は２に記載の電解液。
【請求項４】
前記有機化合物が、フタル酸エステルである、請求項３に記載の電解液。
【請求項５】
ベンゾイミダゾール環と、これに直接結合した、置換基を有していてもよい飽和炭化水素基と、を有するベンゾイミダゾール誘導体を更に含有する、請求項１〜４のいずれか一項に記載の電解液。
【請求項６】
グアニジン塩を更に含有する、請求項１〜５のいずれか一項に記載の電解液。
【請求項７】
請求項１〜６のいずれか一項に記載の電解液を備える、色素増感型太陽電池。
【発明の詳細な説明】
【技術分野】
【０００１】
本発明は電解液及び色素増感型太陽電池に関する。
【背景技術】
【０００２】
色素増感型太陽電池の電解液には、有機溶媒を用いたものや、イオン性液体を用いたものが知られている。イオン性液体を用いることにより、有機溶媒を用いる場合と比較して耐久性が向上することが期待される。例えば、イオン性液体とＮ−メチル−ベンゾイミダゾールを含む電解液からなる色素増感型太陽電池が報告されている（非特許文献１）。
【非特許文献１】Ｋｕａｎｇ  Ｄ．  ｅｔ．ａｌ．，Ｊ．ＡＭ．ＣＨＥＭ．ＳＯＣ．１２８，７７３２−７７３３（２００６）
【発明の開示】
【発明が解決しようとする課題】
【０００３】
しかしながら、イオン性液体を用いた電解液を使用した色素増感型太陽電池は、光電流や光電変換効率が十分ではなかった。
【０００４】
そこで本発明の目的は、光電流や光電変換効率が高い色素増感型太陽電池を得ることを可能にする、イオン性液体を用いた電解液を提供することである。
【課題を解決するための手段】
【０００５】
発明者らは、上記課題を解決するため鋭意研究を重ねた結果、非イオン性の有機化合物を電解液に添加することが有効であることを見出し、本発明を完成させるに至った。
【０００６】
すなわち、本発明は、沃素と、沃素イオンを含むイオン性液体である沃素化合物とを含有する電解液において、当該電解液の粘度を低下させる非イオン性の有機化合物を更に含有する電解液に関する。
【０００７】
このような電解液は、イオン性液体を含有しているにも関わらず、色素増感型太陽電池に使用した場合に、高い光電流及び光電変換効率を得ることができる。また、耐久性及び耐熱性も良好である。
【０００８】
本発明の電解液は、上記の沃素化合物とは別に、粘度５〜３０ｍＰａ・ｓのイオン性液体を更に含んでよい。これにより、この電解液を色素増感型太陽電池に使用した場合に光電流及び光電変換効率が更に向上する。
【０００９】
上記の非イオン性の有機化合物は、大気圧下における沸点が２２０℃以上であることが好ましい。このような有機化合物を添加することで、この電解液を用いた色素増感型太陽電池の耐久性や耐熱性が更に向上する。
【００１０】
上記の非イオン性の有機化合物は、２官能ニトリル化合物、ポリエチレングリコールジアルキルエーテル及びフタル酸エステルからなる群から選択される少なくとも１つの化合物であることが好ましい。これらの有機化合物を電解液に添加することにより、この電解液を使用した色素増感型太陽電池の光電流が更に増大し、光電変換効率が更に向上する。
【００１１】
本発明の電解液は、ベンゾイミダゾール環と、これに直接結合した、置換基を有していてもよい飽和炭化水素基と、を有するベンゾイミダゾール誘導体を更に含有してもよい。このようなベンゾイミダゾール誘導体を添加することにより、この電解液を用いた色素増感型太陽電池の開放端の光起電圧が更に向上する。これは、ベンゾイミダゾール誘導体によって酸化チタンから電解液への逆電子移動を防止することにより、リーク電流が低減されるためであると考えられる。また、この電解液を用いた色素増感型太陽電池の耐久性が更に向上する。
【００１２】
本発明の電解液は、グアニジン塩を更に含んでよい。グアニジン塩を電解液に添加することにより、この電解液を色素増感型太陽電池に使用した場合に、光電流を更に増大させるとともに、初期の光電変換効率を更に上昇させることが可能である。
【００１３】
また、本発明は上記の電解液を備える、色素増感型太陽電池を提供する。本発明の色素増感型太陽電池は、光電流及び光電変換効率が高いため、実用性に優れる。
【発明の効果】
【００１４】
本発明によれば、色素増感型太陽電池に用いた場合に、光電流及び光電変換効率が向上した色素増感型太陽電池を得ることを可能にする、イオン性液体を用いた電解液を提供することができる。また、この電解液は耐久性や耐熱性の点でも良好である。
【発明を実施するための最良の形態】
【００１５】
以下、必要に応じて図面を参照しながら、好適な実施形態を説明する。なお、図面の説明において同一要素には同一符号を付し、重複する説明を省略する。また、図面は理解を容易にするため一部を誇張して描いており、寸法比率は説明のものとは必ずしも一致しない。
【００１６】
（第１実施形態）
図１は、第１実施形態に係る色素増感型太陽電池２０を示す断面図である。色素増感型太陽電池２０は、後述するように本発明の電解液Ｅを備える。
【００１７】
色素増感型太陽電池２０は、主として、光電極１０と、対極ＣＥと、光電極１０と対極ＣＥの間に挟まれたシール材５と、シール材５により光電極１０と対極ＣＥとの間に形成される間隙に充填された電解液Ｅとから構成されている。
【００１８】
光電極１０は、主として、受光面Ｆ２を有する半導体電極２と、当該半導体電極２の受光面Ｆ２上に隣接して配置された透明電極（透明導電性基板）１と、半導体電極２に付着される増感剤とから構成されている。半導体電極２は、主として酸化チタン粒子で構成されており、具体的には酸化チタン粒子に上記の増感剤が吸着されている。そして、半導体電極２は、電解液Ｅと接触している。なお、電解液Ｅは半導体電極２の酸化チタン粒子の細孔にも滲み込んでいる。ここで、酸化チタンとしては、伝導帯の下端のエネルギー準位がより高く、開放端電圧がより高いことから、ルチル型ＴｉＯ２よりもアナターゼ型ＴｉＯ２が好ましい。
【００１９】
この色素増感型太陽電池２０は、透明電極１を透過して半導体電極２に照射される光によって、半導体電極２内の酸化チタン粒子に吸着されている増感剤が励起され、この増感剤から半導体電極２内の酸化チタン粒子へ電子が注入される。そして、半導体電極２内の酸化チタン粒子に注入された電子は、透明電極１に集められて外部に取り出される。
【００２０】
透明電極１としては、通常の色素増感型太陽電池又は無機固体型太陽電池に搭載される透明電極を使用できる。透明電極１は、例えば導電性ガラス基板からなる透明基板４のうち半導体電極２の側に透明導電膜３を積層した構成を有する。この透明導電膜３としては、液晶パネル等に用いられる透明導電膜を用いればよい。
【００２１】
透明電極１としては、例えば、フッ素ドープＳｎＯ２コートガラス、ＩＴＯコートガラス、ＺｎＯ：Ａｌコートガラス、アンチモンドープ酸化スズ（ＳｎＯ２−Ｓｂ）、等が挙げられる。また、酸化スズや酸化インジウムに原子価の異なる陽イオン若しくは陰イオンをドープした透明電極、メッシュ状、ストライプ状など光が透過できる構造にした金属電極をガラス基板等の基板上に設けたものも透明電極として使用できる。
【００２２】
透明基板４としては、液晶パネル等に用いられる透明基板を用いてよい。透明基板として、具体的には透明なガラス基板、ガラス基板表面を適当に荒らすなどして光の反射を防止したもの、すりガラス状の半透明のガラス基板など光を透過するものが挙げられる。なお、透明基板４は、光を透過するものであれば、透明プラスチック板、透明プラスチック膜、無機物透明結晶体などでもよいが、特に透明ガラスであることが好ましい。
【００２３】
半導体電極２に付着される増感剤は、可視光領域および／または赤外光領域に吸収を持つ増感剤であれば特に限定されるものではない。増感剤は、２００ｎｍ〜１０μｍの波長の光により励起されて電子を放出するものが好ましい。
【００２４】
ここで、増感剤は、有機系色素を含む。有機系色素とは、金属錯体や有機色素等を示す。金属錯体としては銅フタロシアニン、チタニルフタロシアニン等の金属フタロシアニン、クロロフィルまたはその誘導体、ヘミン、ルテニウム、オスミウム、鉄及び亜鉛の錯体（例えば、シス−ジシアネート−Ｎ，Ｎ’−ビス（２，２’−ビピリジル−４，４’−ジカルボキシレート）ルテニウム（ＩＩ））等が挙げられる。有機色素としては、メタルフリーフタロシアニン、シアニン系色素、メロシアニン系色素、キサンテン系色素、トリフェニルメタン系色素等を用いることができる。
【００２５】
対極ＣＥは、電解液Ｅに含有される酸化還元対の酸化体に電子を反応させて還元体を得る還元反応を高効率で進行させることができる材料から構成されるものであれば特に限定されるものではなく、例えば、シリコン太陽電池、液晶パネル等に通常用いられている透明電極と同じものを用いることができる。
【００２６】
対極ＣＥとしては、例えば前述の透明電極１と同じ構成を有するものが用いられ、その透明導電膜（図示せず）の側が電解液Ｅに接触されるように配置されている。この他に対極ＣＥとしては、透明電極１と同様の透明導電膜３上にＰｔ等の金属薄膜電極を形成し、金属薄膜電極を電解液Ｅの側に向けて配置させるものであってもよい。また、透明電極１の透明導電膜３に白金を少量付着させたものや、白金などの金属薄膜なども対極ＣＥとして使用できる。さらに、多孔質の炭素電極を対極として用いてもよい。
【００２７】
電解液Ｅは沃素（Ｉ２）と、沃素イオン（Ｉ−）を含むイオン性液体である沃素化合物と、電解液の粘度を低下させる非イオン性の有機化合物と、を含む。
【００２８】
電解液Ｅ中の沃素の濃度は０．０１〜０．５ｍｏｌ／Ｌであることが好ましい。
【００２９】
沃素イオンを含むイオン性液体である沃素化合物としてはプロピルメチルイミダゾリウムヨージド（以下、ＰＭＩＩと略記する）が例示できる。電解液Ｅ中の沃素イオンを含むイオン性液体である沃素化合物の濃度は０．０５〜５ｍｏｌ／Ｌであることが好ましい。
【００３０】
非イオン性の有機化合物としては、これを添加しない場合と比較して、電解液Ｅの粘度を低下させるものが用いられる。この有機化合物は、例えばイオン性液体に溶解することができ、それ自体の粘度が低いものから適宜選択することができる。より具体的には、２官能ニトリル化合物、ポリエチレングリコールジアルキルエーテル及びフタル酸エステルからなる群から選択される少なくとも１つの化合物であることがより好ましい。２官能ニトリル化合物としては、ジメチルマロノニトリルやアジポニトリルが例示できる。ジメチルマロノニトリルの沸点は３３ｍｍＨｇ（約４．４ｋＰａ）の圧力下で１２０℃である。アジポニトリルの沸点は大気圧下で２９５℃である。ポリエチレングリコールジアルキルエーテルとしては、テトラエチレングリコールジメチルエーテルやトリエチレングリコールジメチルエーテルが例示できる。テトラエチレングリコールジメチルエーテルの沸点は大気圧下で２７６℃である。トリエチレングリコールジメチルエーテルの沸点は、大気圧下で２２７℃である。フタル酸エステルは、フタル酸アルキルエステルであることがより好ましく、フタル酸ジメチルやフタル酸ジエチルが例示できる。フタル酸ジメチルの沸点は大気圧下で２８２℃である。フタル酸ジエチルの沸点は大気圧下で２９９℃である。
【００３１】
発明者らは、上記の非イオン性の有機化合物を電解液Ｅに添加することにより、電解液Ｅを用いた色素増感型太陽電池２０の光電流と光電変換効率が向上することを見出した。これは以下の理由によるものと推測される。すなわち、沃素イオンを含むイオン性液体である沃素化合物は粘度が高く、例えばＰＭＩＩの粘度は１３０ｍＰａ・ｓである。このため、沃素イオンを含むイオン性液体である沃素化合物を含む電解液Ｅを用いた色素増感型太陽電池２０は、沃素イオンの拡散抵抗や、電解液Ｅと光電極の界面抵抗が大きく、これが光電流や光電変換効率が低下する原因となっていると考えられる。そこで、上記の非イオン性の有機化合物を電解液Ｅに添加することにより、電解液Ｅの粘度が下がり、電解液Ｅを用いた色素増感型太陽電池２０における沃素イオンの拡散抵抗や、電解液Ｅと光電極の界面抵抗が小さくなることによって、色素増感型太陽電池２０の光電流が増大し、光電変換効率が向上しているものと考えられる。
【００３２】
また、上記の非イオン性の有機化合物を添加した電解液Ｅを用いた色素増感型太陽電池２０は、耐熱性や耐久性に優れる。これは次の理由によるものと推測される。すなわち、上記の非イオン性の有機化合物は大気圧下での沸点が２２０℃以上あり、沸点が高いため、これを添加した電解液Ｅの揮発性を低下させると考えられる。この結果、色素増感型太陽電池２０の耐久性を低下させる原因の一つである、電解液Ｅの揮発が抑制され、耐久性が向上するものと考えられる。また、上記の非イオン性の有機化合物は沸点が高いことから、これを添加した電解液Ｅの耐熱性が向上するものと考えられる。
【００３３】
電解液Ｅ中の、電解液の粘度を低下させる非イオン性の有機化合物の割合は、沃素イオンを含むイオン性液体である沃素化合物と、非イオン性の有機化合物との総和を１００ｗｔ％とした場合に、２０〜８０ｗｔ％であることが好ましく、３０〜６０ｗｔ％であることが更に好ましく、４０〜５０ｗｔ％であることが特に好ましい。
【００３４】
また、電解液Ｅは、上記の沃素化合物とは別に、粘度５〜３０ｍＰａ・ｓのイオン性液体を更に含むことが好ましい。これにより、電解液Ｅを使用した色素増感型太陽電池２０において、光電流や光電変換効率を更に向上させることができる。これは次の理由によるものと推測される。すなわち、粘度５〜３０ｍＰａ・ｓのイオン性液体の添加によって、上記の粘度を低下させる非イオン性の有機化合物と粘度５〜３０ｍＰａ・ｓのイオン性液体が相乗的に作用して電解液Ｅの粘度が更に下がり、電解液Ｅを使用した色素増感型太陽電池２０において、沃素イオンの拡散抵抗及び電解液と光電極の界面抵抗が更に低下する結果、光電流や光電変換効率が上昇するものと考えられる。
【００３５】
また、粘度５〜３０ｍＰａ・ｓのイオン性液体を電解液Ｅに添加することにより、電解液Ｅを用いた色素増感型太陽電池２０の耐久性が更に向上する。これは、イオン性液体が不揮発性であることから、電解液Ｅ全体の揮発性が更に低下することによるものと推測される。
【００３６】
粘度５〜３０ｍＰａ・ｓのイオン性液体としては、エチルメチルイミダゾリウム  ビス（トリフルオロメタンスルホニル）イミド、エチルメチルイミダゾリウム  ビス（フルオロスルホニル）イミド、アリルメチルイミダゾリウム  ビス（トリフルオロメタンスルホニル）イミド、エチルメチルイミダゾリウムテトラシアノボレートなどのイミダゾリウム塩が例示できる。
【００３７】
電解液Ｅ中の粘度５〜３０ｍＰａ・ｓのイオン性液体の割合は、沃素イオンを含むイオン性液体である沃素化合物と、粘度５〜３０ｍＰａ・ｓのイオン性液体との総和を１００ｗｔ％とした場合に、２０〜６０ｗｔ％であることが好ましい。
【００３８】
また、電解液Ｅはベンゾイミダゾール環と、これに直接結合した、置換基を有していてもよい飽和炭化水素基と、を有するベンゾイミダゾール誘導体を更に含有することが好ましい。このようなベンゾイミダゾール誘導体を添加することにより、この電解液を用いた色素増感型太陽電池の耐久性が更に向上する。飽和炭化水素基の炭素数は１〜１１であることがより好ましく、３〜１１であることが更に好ましい。飽和炭化水素基は直鎖状であってもよいし、分岐していてもよいが、直鎖状であることがより好ましい。また、飽和炭化水素基はヒドロキシル基やアルデヒド基を有していてもよいが、ヒドロキシル基やアルデヒド基を有しないものであることがより好ましい。ヒドロキシル基やアルデヒド基があると電解液Ｅ中の水分と反応しやすく耐久性向上の効果が小さくなる場合がある。より具体的には、ベンゾイミダゾール誘導体は下記一般式（Ｉ）で示される構造を持つことが好ましい。式中、Ｒは置換基を有していてもよい飽和炭化水素基である。
【００３９】
【化１】
0005189870.tif 000002
【００４０】
電解液Ｅ中のベンゾイミダゾール誘導体の濃度は０．２〜０．８ｍｏｌ／Ｌであることが好ましい。
【００４１】
また、電解液Ｅは、グアニジン塩を更に含むことが好ましい。グアニジン塩を添加した電解液Ｅを色素増感型太陽電池に使用すると、初期の光電変換効率を更に上昇させることが可能である。グアニジン塩としては、チオシアン酸グアニジンを例示できる。電解液Ｅ中のグアニジン塩の濃度は０．２〜０．８ｍｏｌ／Ｌであることが好ましい。
【００４２】
シール材５は、電解液Ｅが、半導体電極２及び対極ＣＥの側面から外部に漏れることを防止するためのものである。このシール材５としては、例えば、ポリエチレン等の熱可塑性樹脂フィルム、あるいはエポキシ系接着剤を使用することができる。
【００４３】
また、電解液Ｅを密封する目的で、シール材５に対し、光電極１０及び対極ＣＥを一体化するために使用する接着剤としては、電解液Ｅの成分ができる限り外部に漏洩しないように封止できるものであればよく、特に制限されないが、例えば、エポキシ樹脂、シリコン樹脂、エチレン／メタクリル酸共重合体、表面処理ポリエチレンからなる熱可塑性樹脂などを用いることができる。
【００４４】
次に、色素増感型太陽電池２０の製造方法について説明する。
【００４５】
まず透明電極１を準備する。透明電極１は、ＴＣＯガラス基板等の透明基板４上に、先に述べたフッ素ドープＳｎＯ２等の透明導電膜３を、スプレーコート法等の公知の薄膜製造技術を用いて形成することができる。透明導電膜３は、スプレーコート法の他にも、真空蒸着法、スパッタリング法、ＣＶＤ法及びゾルゲル法等の公知の薄膜製造技術を用いて形成することができる。
【００４６】
次に、透明電極１の透明導電膜３上に半導体電極２を形成する。半導体電極２は以下のようにして形成される。
【００４７】
まず、酸化チタン粒子、分散剤、増粘剤、溶媒などを含む酸化チタン粒子含有組成物を準備する。そして、この酸化チタン粒子含有組成物を透明電極１の透明導電膜３上に塗布して焼成する。こうして、透明電極１の透明導電膜３上に半導体電極２が形成される。
【００４８】
ここで、酸化チタン粒子含有組成物の塗布方法は、例えばバーコーター法、印刷法などが挙げられる。
【００４９】
焼成の温度は、酸化チタン粒子含有組成物の組成にもよるため一概には言えないが、通常は３００〜６００℃であり、好ましくは４００〜６００℃である。焼成は通常、空気中等の酸化性雰囲気下で行われる。
【００５０】
次に、半導体電極２中に、浸着法等の公知の技術により増感剤を付着させる。こうして光電極１０が得られる。このとき、増感剤は半導体電極２に付着（化学吸着、物理吸着または堆積など）させることにより付着させればよい。この付着方法は、例えば色素を含む溶液中に光電極１０を浸漬するなどの方法を用いることができる。この際、溶液を加熱し還流させるなどして増感剤（例えば増感色素）の吸着、堆積を促進することができる。なお、このとき、色素の他に必要に応じて、銀等の金属やアルミナ等の金属酸化物を半導体電極２中に付着させてもよい。
【００５１】
次に、別途対極ＣＥを形成する。ここで、対極ＣＥの製造方法は特に限定されず、公知の方法により製造することができる。例えば対極ＣＥが透明電極１と同様の構成を有する場合には、先に述べた透明電極１の製造方法と同様にして対極ＣＥを作製すればよい。
【００５２】
次に、対極ＣＥのうち半導体電極２と反対の側の面上に基板（図示せず）を配置し、半導体電極２及び対極ＣＥの側面をシール材５で被覆する。次に、半導体電極２及び光電極１０と対極ＣＥとの間に形成される間隙の内部に電解液Ｅを注入する。
【００５３】
この電解液Ｅの注入は、例えば、光電極１０、対極ＣＥ、又は、シール材５に予め設けておいた注入口を利用して行うことができる。この注入口は、電解液Ｅの注入を完了した後に所定の部材や樹脂により塞がれる。こうして色素増感型太陽電池２０が得られる。
【００５４】
（第２実施形態）
図２は、第２実施形態に係る色素増感型太陽電池を示す断面図である。なお、第１実施形態の太陽電池２０と同一の構成要素については同一符号を付し、重複する説明は省略する。
【００５５】
図２に示すように、本実施形態の太陽電池３０は、多数の細孔を有した構造を有する多孔体層ＰＳを半導体電極２と対極ＣＥとの間に導入し、さらに、対極ＣＥの形状及び構成を下記のようにしたこと以外は第１実施形態の太陽電池２０と同様の構成を有している。
【００５６】
すなわち、多孔体層ＰＳは、電解液Ｅを保持可能であり、電子伝導性を有さない多孔体であれば特に限定されない。例えば、多孔体層ＰＳとして、ルチル型の酸化チタン粒子により形成した多孔体を使用してもよい。また、ルチル型の酸化チタン以外の構成材料としては、ジルコニア、アルミナ、シリカ等が挙げられる。更に、この多孔体層ＰＳは、光電極１０を透過する光を反射してその反射光を再び光電極１０内に照射する光反射層としての機能も有している。これにより、光電極１０における光の利用効率を向上させることができる。また、この電解液Ｅは半導体電極２内にも保持されている。また、対極ＣＥが多孔質の炭素電極の場合には対極ＣＥ中にも保持されている。ここで、多孔体層ＰＳが半導体電極２の裏面Ｆ２２を覆う部分と、半導体電極２のうち裏面Ｆ２２に隣接する側面を密着して覆う鍔状の縁部分とを有している。そして、この鍔状の縁部分は、光電極１０のうちの透明電極１を貫通して透明基板４に接触している。具体的には、鍔状の縁部分は、透明電極１の受光面Ｆ１の法線方向に延びており、透明電極１と導通している。
【００５７】
この透明電極１と多孔体層ＰＳとの接続部についてより詳細に説明すると、この接続部において、透明電極１の透明導電膜３の一部は、例えばレーザスクライブ等の技術により完全に削りとられ、透明基板４の表面が露出される深さの溝９が形成されている。そして、この溝９の部分に多孔体層ＰＳの鍔状に形成された縁部分が挿入されている。
【００５８】
次に、対極ＣＥについて説明する。図１に示した太陽電池２０では対極ＣＥとして透明電極１と同様の構成を有する電極が採用されているのに対し、本実施形態に係る太陽電池３０では、対極ＣＥとして、導電性の炭素材料を構成材料として含む炭素電極が採用されている。
【００５９】
対極ＣＥ（炭素電極）は、例えば、カーボンブラック粒子と、グラファイト粒子と、アナターゼ型の酸化チタン粒子等の導電性酸化物粒子とを構成材料として形成された多孔質の電極である。この多孔質の対極ＣＥ（炭素電極）の細孔内には、電解液Ｅが保持される。なお、多孔質の炭素電極である対極ＣＥ中には、例えば、電極反応の速度をより速やかに進行させる観点から、Ｐｔ微粒子等の触媒微粒子が分散担持されていてもよい。
【００６０】
この対極ＣＥ（炭素電極）も、多孔体層ＰＳのうち半導体電極２の裏面Ｆ２２を覆う部分を覆う部分と、多孔体層ＰＳの鍔状の縁部分とを密着して覆うための鍔状の縁部分とを有している。そして、この対極ＣＥ（炭素電極）の鍔状の縁部分も、光電極１０の透明電極１の受光面Ｆ１の法線方向に延びてその先端が透明電極１の透明導電膜３の表面に密着するように接続されている。
【００６１】
更に、対極ＣＥ（炭素電極）のうち多孔体層ＰＳと反対側の面上には、防湿フィルム７が隣接するように配置される。また、半導体電極２の側面のうち多孔体層ＰＳの鍔状の縁部分で覆われていない部分、及び、多孔体層ＰＳの側面のうち、対極ＣＥの鍔状の縁部分で覆われていない部分は、図１に示した太陽電池２０に使用されているものと同様のシール材５を密着させることによりシールされている。更に、対極ＣＥの鍔状の縁部分の外表面に対してもシール材５が密着するように配置されている。このように、防湿フィルム７と、シール材５を配置することにより、半導体電極２及び多孔体層ＰＳのそれぞれの内部に含有されている電解液の電池４０外部への逸散が充分に防止される。
【００６２】
以上のように、太陽電池３０は、光電極１０の透明電極１に多孔体層ＰＳと対極ＣＥとがそれぞれ一体化された構成を有している。そして、多孔体層ＰＳの鍔状の縁部分により、光電極１０と対極ＣＥとの電気的な接触が防止されている。なお、光電極１０と対極ＣＥとの電気的な接触（光電極１０と対極ＣＥとの間での電子移動）が充分に防止されるのであれば、図２において、多孔体層ＰＳの鍔状の縁部分を設けずに、半導体電極２の側面と対極ＣＥの鍔状の縁部分の内側面とが見かけ上接触している状態の構成としてもよい。この場合、溝９内には半導体電極２の構成材料が挿入される。
【００６３】
次に、太陽電池３０の製造方法について説明する。
【００６４】
先ず、透明電極１を準備する。透明電極１の形成方法は、基本的には、先に述べた太陽電池２０の製造方法で説明した透明電極１の製造方法と同様である。但し、本実施形態では、透明導電膜３を透明基板４上に形成した後、レーザスクライブ処理により、透明導電膜３の一部を削り、透明基板４の表面を露出させ、内部に充填物の無い状態の溝９（図２参照）を形成する点で第１実施形態における透明電極１の形成方法と相違する。
【００６５】
この溝９を形成した後、透明電極１の透明導電膜３上に半導体電極２の前駆体層（又は半導体電極２）を形成する（第１工程）。この場合、溝９を回避するように透明導電膜３の表面上に、上述した酸化チタン粒子含有組成物を塗布し、焼成又は紫外線照射することによって半導体電極２を形成する。但し、このとき、溝９中にも半導体電極２の前駆体層（又は半導体電極２）が形成されるようにし、次いで、レーザスクライブ処理により、溝９を埋める半導体電極２の前駆体層（又は半導体電極２）の部分を削り取り、再び透明基板４の表面を露出させ、内部に充填物の無い状態の溝９（図２参照）を形成してもよい。
【００６６】
次に、絶縁性の多孔体材料を含む液を調製し、当該液を半導体電極２上に塗布し、次いで乾燥させることにより、半導体電極２と、半導体電極２上に形成される多孔体層ＰＳの前駆体層とを備えた積層体を得る。ここで、多孔体層ＰＳの前駆体層（又は多孔体層ＰＳ）は、例えば、ルチル型の酸化チタン等の電気的絶縁性の多孔体層ＰＳの構成材料を含む分散液（スラリー）を調製し、これを半導体電極２の面Ｆ２２上に塗布し乾燥させることにより得ることができる。
【００６７】
ここで、多孔体層ＰＳの前駆体層を形成した後、更に、空気中等の酸化雰囲気下、４００〜６００℃の温度範囲で熱処理することにより、多孔体層ＰＳの前駆体層を焼成して多孔体層ＰＳを形成してもよい。この場合、熱処理の温度が４００℃未満であると、前駆体層の焼成を十分に行うことができなくなる傾向が大きくなる。また、熱処理の温度が６００℃を超えると、透明電極１の電気抵抗が増大する傾向が大きくなると共に透明基板４に歪みが発生し多孔体層ＰＳの前駆体層（又は、焼成後の多孔体層ＰＳ）の一部又は全部が剥離し電池性能が低下する傾向が大きくなる。
【００６８】
ただし、多孔体層ＰＳの前駆体層を焼成して多孔体層ＰＳを形成するための熱処理を省いても、後で、半導体電極２の前駆体層及び多孔体層の前駆体層の熱処理を一括して行うことにより、多孔体層ＰＳの前駆体層を焼成して多孔体層ＰＳを形成することができる。このため、製造効率を向上させる観点からは、ここの段階での熱処理は省くことが好ましい。
【００６９】
なお、半導体電極２の前駆体層（又は半導体電極２）の作製が完了した段階で透明電極１に溝９が形成されていない場合には、レーザスクライブ処理により、多孔体層ＰＳの前駆体層（又は多孔体層ＰＳ）の一部を削り、透明基板４の表面を露出させ、内部に充填物の無い状態の溝９（図２参照）を形成すればよい。このとき、レーザスクライブ処理により、多孔体層ＰＳの鍔状の縁部分のうち対極ＣＥ（炭素電極）が形成される側の表面を削り、多孔体層ＰＳの形状を整える。
【００７０】
次に、導電性の炭素材料を含む液を調製し、当該液を、上記のようにして得られる積層体上に塗布し、次いで乾燥させることにより、積層体上に対極ＣＥ（炭素電極）の前駆体層を形成する。
【００７１】
対極ＣＥ（炭素電極）の前駆体層を形成する方法は特に限定されず、例えば、以下の手法で形成することができる。すなわち、カーボンブラック粒子と、グラファイト粒子と、アナターゼ型の酸化チタン粒子等の導電性酸化物粒子と、アセチルアセトン等の有機溶媒と、イオン交換水と、界面活性剤とを含むスラリー（或いはこのスラリーに増粘剤を添加したカーボンペースト）を調製し、これを多孔体層ＰＳの前駆体層上に塗布し乾燥させることにより形成することができる。上記のスラリー（或いはペースト）の塗布、乾燥の一連の作業を繰り返すことにより、得られる対極ＣＥ（炭素電極）の厚さを調節することができる。
【００７２】
ここで、対極ＣＥ（炭素電極）の前駆体層を形成した後、更に、４００〜６００℃の温度範囲で熱処理することにより、多孔体層ＰＳの前駆体層を焼成して対極ＣＥ（炭素電極）を形成してもよい。この場合、熱処理の温度が４００℃未満であると、前駆体層の充分な焼成を行うことができなくなる傾向が大きくなる。
【００７３】
また、熱処理の温度が６００℃を超えると、透明電極１の電気抵抗が増大する傾向が大きくなる。また、この場合には、基板４に歪みが発生し、以下に示す（ｉ）〜（ｉｉｉ）の現象のうちの少なくとも１つが発生して電池性能が低下する傾向が大きくなる。
（ｉ）：半導体電極２の前駆体層（又は、焼成後の半導体電極２）の一部又は全部が剥離する現象、
（ｉｉ）：多孔体層ＰＳの前駆体層（又は焼成後の多孔体層ＰＳ）の一部又は全部が剥離する現象、
（ｉｉｉ）：対極ＣＥの前駆体層（又は焼成後の対極ＣＥ）の一部又は全部が剥離する現象。
【００７４】
また、ここでの熱処理は、酸化雰囲気下及び非酸化雰囲気下（酸化剤を含まない雰囲気、例えば、希ガスなどの不活性ガス、窒素などの上記の温度範囲で化学的に不活性なガス中）の何れで行ってもよいが、酸化雰囲気下で行う場合には、対極ＣＥ（炭素電極）の劣化をより確実に防止する観点から、４００〜５５０℃の温度範囲で行うことが好ましい。ただし、対極ＣＥ（炭素電極）の前駆体層を焼成して対極ＣＥ（炭素電極）を形成するための熱処理を省いても、後述の熱処理により、対極ＣＥ（炭素電極）の前駆体層を焼成して対極ＣＥ（炭素電極）を形成することができるので、製造効率を向上させる観点からは、ここの段階での熱処理は省くことが好ましい。
【００７５】
次に、チタン化合物を含む処理液を調製し、当該処理液中に、透明電極１、半導体電極２、多孔体層ＰＳ及び対極ＣＥからなる積層体を浸漬し、次いで、当該積層体を前記処理液から取り出して洗浄し、酸化雰囲気下、４００〜６００℃の温度範囲で熱処理する。ただし、酸化雰囲気下での熱処理は、対極ＣＥの劣化をより確実に防止する観点から４００〜５５０℃の温度範囲で行うことが好ましい。
【００７６】
この工程における処理手順、処理条件は、先に述べた太陽電池２０の製造方法と同様である。すなわち、処理液に含まれるチタン化合物としては、三塩化チタン、チタンアルコキシド又はチタン錯体が好ましい。また、チタン化合物として、四塩化チタンも好ましい。溶媒又は分散媒としては、水、アルコール、エーテル類、ケトン類等が挙げられる。また、これら溶媒又は分散媒のうちの少なくとも２種を任意に混合して使用してもよい。
【００７７】
また、使用する処理液に含まれるチタン化合物が三塩化チタン、チタンアルコキシド又はチタン錯体である場合、処理液中に得られる積層体を浸漬する際の温度は０〜５０℃であることが好ましい。
【００７８】
更に、使用する処理液に含まれるチタン化合物が四塩化チタンである場合、処理液中に得られる積層体を浸漬する際の温度は０〜１２０℃であることが好ましい。また、使用する処理液中のチタン化合物の濃度は０．０１〜０．２０ｍｏｌ／Ｌであることが好ましい。
【００７９】
更に、チタン化合物を含む処理液から処理後の積層体を取り出して洗浄する場合の洗浄液としては、希塩酸水溶液、エタノール、又は、メタノールを使用する。なお、この洗浄の処理は、積層体の外表面［半導体電極２（又は半導体電極２の前駆体層）、多孔体層ＰＳ（又は多孔体層ＰＳの前駆体層）及び対極ＣＥ（又は対極ＣＥの前駆体層）内部の細孔壁の表面を除く］に付着した余分な処理液を除去するための処理である。但し、この洗浄処理においては、半導体電極２（又は半導体電極２の前駆体層）、多孔体層ＰＳ（又は多孔体層ＰＳの前駆体層）及び対極ＣＥ（又は対極ＣＥの前駆体層）内部の細孔中に侵入させたチタン化合物を含む処理液は積層体外部に除去されないようにする。
【００８０】
次に、半導体電極２中に、浸着法等の公知の技術により増感剤を付着させる（第２工程）。こうして光電極１０が得られる。増感剤は上述したように、有機系色素を含む。増感剤を半導体電極２に付着させる方法は、例えば色素を含む溶液中に、得られる積層体（光電極１０と多孔体層ＰＳと対極ＣＥを一体化したもの）を浸漬するなどの方法を用いることができる。この際、溶液を加熱し還流させるなどして増感剤（例えば増感色素）の吸着、堆積を促進することができる。なお、このとき、色素の他に必要に応じて、銀等の金属やアルミナ等の金属酸化物を半導体電極２中に付着させてもよい。
【００８１】
次に、積層体（光電極１０と多孔体層ＰＳと対極ＣＥを一体化したもの）の大きさに合わせた形状を有するシール材５を準備し、図２に示すように半導体電極２、多孔体層ＰＳ及び対極ＣＥ３の外部に露出した側面、及び、対極ＣＥの鍔状の縁部の外表面にシール材５をそれぞれ配置し、熱溶着する。
【００８２】
次に、対極ＣＥの裏面（対極ＣＥのうち半導体電極２の裏面Ｆ２２に平行な面であって、多孔体層ＰＳと接触している面と反対側の外表面）に、図２に示すように防湿フィルム７を配置して熱融着する。
【００８３】
次に、太陽電池３０の内部（半導体電極２、多孔体層ＰＳ及び対極ＣＥ）に上記の電解液Ｅを注入する。この電解液Ｅの注入は、例えば、光電極１０、対極ＣＥ、又は、シール材５に予め設けておいた注入口を利用して行うことができる。この注入口は、電解液Ｅの注入を完了した後に所定の部材や樹脂により塞がれる。こうして太陽電池３０が得られる。
【００８４】
（第３実施形態）
図３は、第３実施形態に係る色素増感型太陽電池を示す断面図である。なお、第１及び第２実施形態の太陽電池と同一の構成要素には同一符号を付し、重複する説明を省略する。
【００８５】
図３に示すように、本実施形態に係る太陽電池４０は、複数の電池を併設したモジュールの形態を有する。具体的には、図３に示す太陽電池４０は、図２に示した太陽電池３０をそれぞれ複数個直列に並設する場合の一例（３個直列に併設する場合）を示している。      
【００８６】
さらに具体的に説明すると、図３に示す太陽電池４０は、図２に示す太陽電池３０を複数個並設させ、各太陽電池３０の透明電極を１つの共通の透明電極として使用している。以下、各太陽電池３０のうち透明電極を除いた部分を「単セル」と呼ぶこととする。
【００８７】
太陽電池４０においては、３つある単セルのうち中央の単セルの対極ＣＥは、透明導電膜３を介して隣の単セルの半導体電極２に電気的に接続され、中央の単セルの半導体電極２は、透明導電膜３を介して、残りの単セルの対極ＣＥに電気的に接続されている。従って、３つの単セルは直列に接続されることとなる。
【００８８】
本実施形態において、透明電極は、透明基板４上に、透明導電膜３及び集電電極６を順次形成した構成を有する。ここで、集電電極６は、光電極１０における光電流をより増大させるために透明導電膜３よりも低い抵抗を有している。このような集電電極６としては、例えば銀（Ａｇ）又はチタン（Ｔｉ）などの金属が用いられる。また集電電極６の形状は特に限定されず、例えばメッシュ状となっている。
【００８９】
隣り合う単セルのシール材５は、一体化されて隣り合う単セルの間の間隙を充填しており、且つ、すべての単セルの対極ＣＥをも覆っている。従って、各単セルのうちの対極ＣＥと防湿フィルム７との間にもシール材５が設けられることになる。
【００９０】
次に、太陽電池４０の製造方法について説明する。
【００９１】
まず透明電極１１を準備する。すなわち、透明基板４上に透明導電膜３及び集電電極６を順次形成したものを準備する。次に、単セルの数と同数の溝９を、レーザスクライブ処理法などによって、互いに平行に且つ所定の間隔で形成する。
【００９２】
次に、スクリーン印刷法によって、上述した酸化チタン粒子含有組成物を、透明電極１１のうち集電電極６側の表面上に各溝９を回避するように塗布する。酸化チタン粒子含有組成物は、粘度調整剤を含んでいることが好ましい。粘度調整剤を含んでいることにより、印刷後の酸化チタン粒子含有組成物の形状が保持され、流動化が防止されるので、隣り合う酸化チタン粒子含有組成物同士の合体が十分に防止される。その結果、単セル間の短絡が十分に防止された太陽電池４０が得られる。
【００９３】
次に、多孔体層ＰＳ、対極ＣＥを形成する。半導体電極２への増感剤の付着は、第１実施形態の場合と同様である。次に、すべての単セル（本実施形態では３つ）を覆うようにシール材５を配置して熱溶着させる。最後に、防湿フィルム７をシール材５に貼付して、太陽電池４０の製造が完了する。なお、多孔体層ＰＳ、対極ＣＥ、シール材５の形成方法については、第２実施形態における多孔体層ＰＳ、対極ＣＥ、シール材５の形成方法と同様である。
【００９４】
なお、本発明は、上記実施形態に限定されるものではない。例えば上記実施形態では、酸化チタン粒子含有組成物を透明電極１上に塗布した後、焼成して半導体電極２が形成されているが、酸化チタン粒子含有組成物を焼成する代わりに紫外線照射することによっても半導体電極２を形成することができる。すなわち、酸化チタン粒子含有組成物を焼成しなくても、紫外線照射することにより、光電流を増大させ得る半導体電極２を得ることができるのである。これは、紫外線照射によって、酸化チタンの光触媒効果が発現し、抵抗成分となる有機成分が分解されることによると本発明者らは考えている。またこのように焼成に代えて紫外線照射を行うことにより半導体電極２を形成して光電極を得る方法は、透明電極１が、高分子フィルムなどの耐熱性の低いものである場合に特に有効である。
【００９５】
紫外線照射後は、酸化チタン粒子含有組成物を加熱処理することが好ましい。この場合、紫外線照射で一旦還元された酸化チタン粒子表面が酸化され、その酸化された半導体電極２の結晶性が向上して半導体電極２における電子伝導性が、加熱処理をしない場合に比べてより向上する。
【００９６】
また、上記第１実施形態では、透明電極１と同様の構成を有する電極を対極ＣＥとして備える太陽電池２０について説明したが、この対極ＣＥは、太陽電池３０を構成する対極ＣＥ、すなわち、炭素電極としてもよい。この場合の対極ＣＥ（炭素電極）は、上記と同様の方法で作製できる。
【００９７】
なおこの場合、導電性の炭素材料を含む液を調製し、当該液を、基板上に塗布し、次いで乾燥させて対極ＣＥ（炭素電極）の前駆体層を形成した後、更に、４００〜６００℃の温度範囲で熱処理することにより、細孔を有する多孔質の対極ＣＥ（炭素電極）を形成してもよい。また、ここでの熱処理は、酸化雰囲気下及び非酸化雰囲気下（酸化剤を含まない雰囲気、例えば、希ガスなどの不活性ガス、窒素などの上記の温度範囲では化学的に不活性なガス中）の何れで行ってもよいが、酸化雰囲気下で行う場合には、炭素電極の劣化を、より確実に防止する観点から、４００〜５５０℃の温度範囲で行うことが好ましい。
【００９８】
さらに、上記第３実施形態では、太陽電池３０を複数個並設させ、各太陽電池３０の透明電極を１つの共通の透明電極として使用した太陽電池が示されているが、本発明の太陽電池は、太陽電池２０を単セルとして複数個並設させ、各単セルの透明電極を１つの共通の透明電極１として使用した太陽電池であってもよい。この場合、太陽電池は、単セルを並列接続したものとなる。
【００９９】
上記のようにして光電流や光電変換効率が高く、耐久性及び耐熱性が向上した、色素増感型太陽電池を提供することができる。
【実施例】
【０１００】
以下、本発明の実施例を示して、本発明を更に具体的に説明するが、本発明はこれらの実施例に限定される物ではなく、本発明の技術的思想を逸脱しない範囲での種々の変更が可能である。
【０１０１】
（色素増感型太陽電池の作製）
透明導電膜（ＴＣＯ）付きガラス基板上に、酸化チタン（アナタース型）のナノ粒子（平均粒径２０ｎｍ）と、有機系分散剤と有機系増粘剤とターピネオール（溶媒）からなる酸化チタンペーストをスクリーン印刷法により塗布し、乾燥した後、４５０〜５５０℃で加熱焼成を行った。さらにその上に酸化チタンの粗大粒子（平均粒径２００〜４００ｎｍ）からなる酸化チタンペーストを用いて、反射層として機能する酸化チタン層を積層して、加熱焼成を行った。上記酸化チタン膜つきＴＣＯ基板を典型的な赤色色素（Ｎ７１９）の色素溶液に浸漬することにより、酸化チタンナノ粒子上に色素を吸着させ、光電極を作製した。
【０１０２】
次に、対極として、電解液を注入する微小孔を設けたＴＣＯガラス基板上に、塩化白金酸のアルコール溶液を塗布した後、３５０〜４５０℃で焼成することにより、白金ナノ粒子を有する透明な対極を作製した。
【０１０３】
上記の光電極と対極を対向させ、その問に電極間隔を所定間隔に保つスペーサ兼、電解液を封止する機能のあるシールフィルム（ポリオレフィン系熱可塑性樹脂フィルム）を設けて、加熱融着させて、シールフィルムを介して光電極と対極を互いに接合した。
【０１０４】
続いて、対極側の微小孔から電解液を注入した後、孔の上部にシールフィルム及びガラス薄板を設けて、シールフィルムを加熱融着させて、電解液を封入した。
【０１０５】
電解液には以下のものを用いた。沃素と、沃素イオンを含むイオン性液体である沃素化合物としてＰＭＩＩと、粘度１３ｍＰａ・ｓのイミダゾリウム塩と、ベンゾイミダゾール誘導体として、精製したＮ−メチル−ベンゾイミダゾールと、を均質に混合したものを作製し、比較例１の電解液とした。また、比較例１の電解液に、電解液の粘度を低下させる非イオン性の有機化合物として、ジメチルマロノニトリル（実施例１）、アジポニトリル（実施例２）、テトラエチレングリコールジメチルエーテル（実施例３）、トリエチレングリコールジメチルエーテル（実施例４）、フタル酸ジメチル（実施例５）、フタル酸ジエチル（実施例６）、を更に添加したものを作製し、それぞれ実施例１〜６の電解液とした。これらの有機化合物の添加量は、電解液全体を基準として２０〜５０ｗｔ％であった。
【０１０６】
（電解液の粘度の測定）
実施例１〜６及び比較例１の電解液の粘度を、デジタル式超音波型粘度計（ビスコテック株式会社製）のセンサ部に電解液を滴下した後、数分静置してから測定した。測定は室温で行った。その結果、比較例１の電解液の粘度は１３ｍＰａ・ｓであった。また、実施例１〜６の電解液の粘度は、それぞれ０．６、０．５、１．７、０．４、１．３、０．７ｍＰａ・ｓであった。
【０１０７】
（光電変換効率の測定）
５００Ｗのキセノンランプを搭載したＡＭ１．５Ｇソーラシミュレータ（ＷＸＳ−８５−Ｈ、ワコム電創社製）とＩＶテスター（ＩＶ−９７０１、ワコム電創社製）を使い、実施例１〜６及び比較例１の電解液を用いて作製した色素増感型太陽電池の電流（Ｉ）−電圧（Ｖ）特性（ＩＶ特性）を計測し、光電変換効率を測定した。図４は、各電解液の粘度に対して、この電解液を用いた色素増感型太陽電池の光電変換効率をプロットしたグラフである。この結果から、実施例１〜６の電解液は、比較例１の電解液に比較して粘度が下がるとともに、これらを用いた色素増感型太陽電池の光電変換効率が向上することが示された。
【０１０８】
（光電流の測定）
実施例１〜６及び比較例１の電解液を用いて作製した色素増感型太陽電池に５００Ｗキセノンランプを搭載したＡＭ１．５Ｇソーラシミュレータ（ＷＸＳ−８５−Ｈ、ワコム電創社製）とＩＶテスター（ＩＶ−９７０１、ワコム電創社製）を使い、ＩＶ特性を計測し、光電流（短絡光電流）を測定した。図５は、各電解液の粘度に対して、この電解液を用いた色素増感型太陽電池の光電流をプロットしたグラフである。この結果から、実施例１〜６の電解液は、比較例１の電解液に比較して粘度が下がるとともに、これらを用いた色素増感型太陽電池の光電流が増大することが示された。
【０１０９】
（光起電圧の測定）
実施例１〜６及び比較例１の電解液を用いて作製した色素増感型太陽電池に５００Ｗキセノンランプを搭載したＡＭ１．５Ｇソーラシミュレータ（ＷＸＳ−８５−Ｈ、ワコム電創社製）とＩＶテスター（ＩＶ−９７０１、ワコム電創社製）を使い、ＩＶ特性を計測し、開放端の光起電圧を測定した。図６は、各電解液の粘度に対して、この電解液を用いた色素増感型太陽電池の開放端の光起電圧をプロットしたグラフである。この結果、いずれの電解液を用いた色素増感型太陽電池においても良好な光起電圧が示された。
【０１１０】
（光電流及び光電変換効率と粘度との関係の検討）
沃素と、ＰＭＩＩと、Ｎ−メチル−ベンゾイミダゾールと、を均質に混合した電解液を作製した。以下、この電解液をグループＩの電解液という。また、この電解液に粘度１２．７、２４．１、１３．３、２５．１、８．０ｍＰａ・ｓのイミダゾリウム塩を更に添加した電解液を作製した。以下、これらの電解液をグループＩＩの電解液という。さらに、比較例１の電解液に、アジポニトリル又はテトラエチレングリコールジメチルエーテルを、電解液全体を基準として３０〜５０ｗｔ％添加した電解液を作製した。以下、これらの電解液をグループＩＩＩの電解液という。
【０１１１】
グループＩ〜ＩＩＩの電解液を用いて作製した色素増感型太陽電池の光電流と光電変換効率を上記と同様にして測定した。図７は、各電解液の粘度に対して、光電流及び光電変換効率をプロットしたグラフである。その結果、グループＩの電解液は、図７中の領域Ｉの部分にプロットされた。また、グループＩＩの電解液は、図７中の領域ＩＩの部分にプロットされた。また、グループＩＩＩの電解液は図７中の領域ＩＩＩの部分にプロットされた。以上の結果から、光電流や光電変換効率は電解液の粘度に大きく依存することが明らかとなった。したがって、電解液の粘度を下げることはその電解液を用いた色素増感型太陽電池の性能の向上に重要な役割を果たすと考えられる。
【０１１２】
（交流インピーダンス測定）
沃素と、ＰＭＩＩと、Ｎ−メチル−ベンゾイミダゾールと、を均質に混合した電解液を作製し、比較例２の電解液とした。また、比較例２の電解液に粘度１３ｍＰａ・ｓのイミダゾリウム塩を更に添加した電解液を作製し、比較例３の電解液とした。さらに、比較例３の電解液に、電解液全体を基準としてトリエチレングリコールジメチルエーテルを４０ｗｔ％添加した電解液を作製し、実施例７の電解液とした。
【０１１３】
周波数アナライザ（５０８０、ＮＦ  ＥＬＥＣＴＲＯＮＩＣ  ＩＮＳＴＲＵＭＥＮＴＳ社製）とポテンシオスタット（ＨＺ−３０００、北斗電工製）を用いて、実施例７、比較例２及び比較例３の電解液を用いた色素増感型太陽電池の交流インピーダンス計測を実施した。その際、キセノンランプからの白色光照射下で、開放端電圧付近でインピーダンスの１０ｍＨｚ−１００ｋＨｚでの周波数帯域での周波数応答を測定した。
【０１１４】
図８は、実施例７、比較例２及び比較例３の電解液を用いた色素増感型太陽電池の交流インピーダンス測定の結果を示すグラフである。実施例７、比較例３、比較例２の電解液を用いた色素増感型太陽電池の順に、インピーダンスの円弧が大きくなることが明らかとなった。インピーダンスの円弧が小さいほど、内部抵抗、特に光電極と電解液の界面抵抗成分が小さく、色素増感型太陽電池の光電流や光電変換効率が高いことを示す。
【０１１５】
（加速耐久試験）
実施例２の電解液及び比較例１の電解液を用いて作製した色素増感型太陽電池に、６０℃恒温下でキセノンランプによる連続光（１  ｓｕｎ）を照射し、加速耐久試験を行った。加速耐久試験の前後において、５００Ｗのキセノンランプを搭載したＡＭ１．５Ｇソーラシミュレータ（ＷＸＳ−８５−Ｈ、ワコム電創社製）とＩＶテスター（ＩＶ−９７０１、ワコム電創社製）を用いて、色素増感型太陽電池のＩＶ特性を計測し、光電変換効率を求めた。
【０１１６】
図９は、実施例及び比較例の電解液を用いて作製した色素増感型太陽電池を６０℃、１  ｓｕｎ連続光照射の加速耐久試験に供した際の光電変換効率の推移を示したグラフである。図９において、縦軸は光電変換効率を任意単位で示し、横軸は耐久試験における経過時間を示す。その結果、比較例１の電解液に比べて、実施例２の電解液を用いた色素増感型太陽電池は、より高い光電変換効率を示した。また、いずれの色素増感型太陽電池も良好な耐久性を示した。
【０１１７】
（加速耐久試験）
比較例１の電解液に、大気圧下における沸点が２０４℃であるγ−ブチロラクトンを、電解液全体を基準として４０ｗｔ％添加して、比較例４の電解液を作製した。続いて、実施例６の電解液、比較例１の電解液及び比較例４の電解液を用いて作製した色素増感型太陽電池に、８５℃恒温下で暗所に放置する加速耐久試験を行った。加速耐久試験の前後において、５００Ｗのキセノンランプを搭載したＡＭ１．５Ｇソーラシミュレータ（ＷＸＳ−８５−Ｈ、ワコム電創社製）とＩＶテスター（ＩＶ−９７０１、ワコム電創社製）を用いて、色素増感型太陽電池のＩＶ特性を計測し、光電変換効率を求めた。
【０１１８】
図１０は、実施例及び比較例の電解液を用いて作製した色素増感型太陽電池を８５℃、暗所条件下で加速耐久試験に供した際の光電変換効率の推移を示したグラフである。図１０において、縦軸は試験開始時の光電変換効率を１００％とした場合の光電変換効率を示し、横軸は耐久試験における経過時間を示す。その結果、比較例４の電解液で作製した色素増感型太陽電池は、比較例１の電解液で作製した色素増感型太陽電池よりも短い時間で光電変換効率が低下し、耐久性や耐熱性に劣ることが示された。これに対し、実施例６の電解液を用いた色素増感型太陽電池は、比較例１や比較例４の電解液を用いた色素増感型太陽電池よりも向上した耐久性及び耐熱性を示した。
【図面の簡単な説明】
【０１１９】
【図１】第１実施形態に係る色素増感型太陽電池を示す断面図である。
【図２】第２実施形態に係る色素増感型太陽電池を示す断面図である。
【図３】第３実施形態に係る色素増感型太陽電池を示す断面図である。
【図４】実施例及び比較例の電解液の粘度に対して、この電解液を用いた色素増感型太陽電池の光電変換効率をプロットしたグラフである。
【図５】実施例及び比較例の電解液の粘度に対して、この電解液を用いた色素増感型太陽電池の光電流をプロットしたグラフである。
【図６】実施例及び比較例の電解液の粘度に対して、この電解液を用いた色素増感型太陽電池の光起電圧をプロットしたグラフである。
【図７】実施例及び比較例の電解液の粘度に対して、この電解液を用いた色素増感型太陽電池の光電流及び光電変換効率をプロットしたグラフである。
【図８】交流インピーダンス測定を行った結果を示すグラフである。
【図９】光電変換効率の推移を示したグラフである。
【図１０】光電変換効率の推移を示したグラフである。
【符号の説明】
【０１２０】
１…透明電極（透明導電性基板）、２…半導体電極、３…透明導電膜、４…透明基板、５…シール材、６…集電電極、７…防湿フィルム、９…レーザスクライブにより形成され
た溝、１０…光電極、２０、３０、４０…色素増感型太陽電池、ＣＥ…対極、Ｆ１，Ｆ２，Ｆ３…受光面、Ｆ２２…半導体電極２の裏面、ＰＳ…多孔体層、Ｅ…電解液。
【図１】
0005189870.tif 000003
【図２】
0005189870.tif 000004
【図３】
0005189870.tif 000005
【図４】
0005189870.tif 000006
【図５】
0005189870.tif 000007
【図６】
0005189870.tif 000008
【図７】
0005189870.tif 000009
【図８】
0005189870.tif 000010
【図９】
0005189870.tif 000011
【図１０】
0005189870.tif 000012